(57)【要約】【課題】十分で安定した導電性および強度を有する導電性金属箔を、薄膜で汎用的な基体に製造する。【解決手段】金属ナノコロイドに水溶性有機溶媒を混合して得られる金属ナノ微粒子を乾燥して導電性金属箔を形成する。【選択図】  なし【特許請求の範囲】
【請求項１】
金属ナノコロイドに水溶性有機溶媒を混合して得られる金属ナノ微粒子を含む導電性塗工液。
【請求項２】
請求項１記載の導電性塗工液が樹脂ビヒクルを更に含む導電性インキ。
【請求項３】
請求項１記載の導電性塗工液を塗工し乾燥して得られるか、請求項２記載の導電性インキを印刷し硬化して得られる導電性金属箔。
【請求項４】
光輝性を有する請求項３記載の導電性金属箔。
【請求項５】
請求項３又は４記載の導電性金属箔からなる導電回路。
【請求項６】
請求項５記載の導電回路が形成されたシート。
【請求項７】
界面活性剤存在下で金属ナノコロイド微粒子が水系媒体中にコロイド分散している金属ナノコロイドに水溶性有機溶媒を混合し、該コロイド分散を破壊し金属ナノ微粒子を生成する工程と、
該金属ナノ微粒子を回収および凝集する工程と、
該凝集された金属ナノ微粒子を乾燥する工程と
を含む導電性金属箔の製造方法。
【発明の詳細な説明】
【０００１】
【発明の属する技術分野】
本発明は、金属ナノ微粒子を含有する導電性塗工液および導電性インキに関し、これらを用いて形成される導電性金属箔および導電回路に関し、これらが形成されたシート類にも関する。
【０００２】
【従来の技術】
非接触ＩＣ製品のアンテナを初めとするＲＦ−ＩＤ（Ｒａｄｉｏ  Ｆｒｅｑｕｅｎｃｙ  ＩＤｅｎｔｉｆｉｃａｔｉｏｎ）用アンテナ、プリント回路基板の回路、層間接続導電層、ディスプレイ装置の電極など導電回路は、導電性インキを印刷する等の手法で作製される。
【０００３】
従来、導電性インキは溶剤を含有しており、また加熱により硬化されるため、溶剤の揮発による不具合が生じる場合があった。また、加熱により硬化するバインダー樹脂として、フェノール樹脂およびポリエステル樹脂などを使用している場合、硬化に長時間の加熱時間を必要とするため、生産性が不足したり、基材が劣化する場合があった。
【０００４】
以上の様な不具合を回避するために、例えば、特許文献１及び２に記載されるように、無溶剤型導電性インキ及び光硬化型導電性インキが提案されている。
【０００５】
【特許文献１】
特開２０００−２１９８２９号公報
【特許文献２】
特開２０００−３１９５８３号公報
【０００６】
【発明が解決しようとする課題】
しかしながら、これらの無溶剤型導電性インキ及び光硬化型導電性インキを用いて導電回路を形成したとしても、以下の様な不具合が生じる場合があった。
【０００７】
先ず、従来の導電性インキは、導電性粒子がバインダー樹脂中に分散されたものである。このため、従来の導電性インキにより作製される回路においては、バインダー樹脂が硬化して形成された樹脂製の回路マトリクス中に、導電性粒子が分散された状態で担持されているため、回路の電気抵抗率が不安定な場合があった。
【０００８】
また、従来の導電性インキから得られる回路においては、導電性粒子が樹脂製の回路マトリクス中に分散された状態で担持されているため、導電性粒子間のコンタクトが不足し、導電性が不足する場合があった。また、導電性粒子の含有量を増加して導電性を向上しようとすると、多量の導電性粒子を添加する必要があるため、バインダー樹脂の含有量が不足して、印刷特性が低下したり、得られるプリント回路の強度が不足する場合があった。
【０００９】
更に、従来の導電回路の場合、耐熱性の低い樹脂や、紙、不織布、布への使用が困難であった。
【００１０】
加えて、電磁波シールド等で要求される薄い導電回路の作製が困難な場合もあった。
【００１１】
この様な状況に鑑み、本発明においては、十分で安定した導電性および強度を有する導電回路を、薄膜で汎用的な基体に製造することを目的とする。
【００１２】
【課題を解決するための手段】
上記目的を達成するための本発明によれば、金属ナノコロイドに水溶性有機溶媒を混合して得られる金属ナノ微粒子を含む導電性塗工液が提供される。
【００１３】
また、この様な導電性塗工液が樹脂ビヒクルを更に含む導電性インキが提供される。
【００１４】
これらの導電性塗工液を塗工し乾燥するか、これらの導電性インキを印刷し硬化すれば、導電性金属箔が得られる。
【００１５】
具体的には、界面活性剤存在下で金属ナノコロイド微粒子が水系媒体中にコロイド分散している金属ナノコロイドに水溶性有機溶媒を混合し、該コロイド分散を破壊し金属ナノ微粒子を生成する工程と、
該金属ナノ微粒子を回収および凝集する工程と、
該凝集された金属ナノ微粒子を乾燥する工程と
を含む導電性金属箔の製造方法が提供される。
【００１６】
界面活性剤によって保護された金属ナノコロイド微粒子がコロイド状態で分散している金属ナノコロイドに、水溶性有機溶媒（水と親和性の高い極性溶媒）を添加することで、界面活性剤が金属ナノコロイド微粒子の表面から剥がれ、金属ナノ微粒子として沈降する。この金属ナノ微粒子を凝集して回収し乾燥すると、理由は明らかではないが、特に成膜工程などを行わなくとも金属光沢を有する金属箔膜が形成される。
【００１７】
従来品の場合、有機物であるバインダー樹脂中に導電性粒子が分散された構造であるため、導電性粒子の周辺には多量の有機物が存在している。一方、本発明の場合、有機物は金属ナノコロイド微粒子および金属ナノ微粒子の分散媒体および水溶性有機溶媒であり、これらの有機物は乾燥工程で除去されるため、最終的に得られる箔膜中の有機物の含有量は低くい。しかも、得られる箔膜は金属ナノ微粒子が連結して連続で一様な箔となっているため、ピンホール及び亀裂などの欠陥が少ない。この結果、本発明の金属箔は、十分で安定な導電性を有し、十分な強度を有し、汎用的な基体に電磁波シールド等で要求される十分な薄膜を生産性良好に製造できる。
【００１８】
なお、金属ナノコロイド微粒子とは、金属ナノコロイドにコロイド状態で含まれ金属を含んでなる微粒子を言う。また、金属ナノ微粒子とは、直径がナノメートルオーダーで金属を含んでなる微粒子を言う。更に、金属箔とは主に金属を含んでなる箔を言う。
【００１９】
以上の様な導電性金属箔は導電回路として好適である。
【００２０】
また、この導電回路をシート状およびカード状の基体に形成することで、偽造防止用および真贋判定用として好適に使用できる。
【００２１】
以上の導電回路中では、金属ナノ微粒子が連結され金属箔状で存在しているため、導電回路は高い電気伝導性を有しており、電気抵抗率は安定している。
【００２２】
また、金属ナノ微粒子間のコンタクトは十分である。このため、金属ナノ微粒子の含有量を不必要に増加する必要はないため、導電回路の十分な強度を実現できる。
【００２３】
以上の結果、本発明においては、十分で安定した導電性および強度を有する導電回路を実現できる。
【００２４】
また、得られた金属ナノ微粒子は常温で乾燥（低温乾燥）することができる。このため、従来の導電回路では使用できなかった耐熱性の低い樹脂や、紙、不織布、布への使用が可能となる。
【００２５】
更に、導電回路の膜厚をナノ粒子の厚み（蒸着膜並）まで薄くすることができるため、電磁波シールド等への応用が可能である。
【００２６】
【発明の実施の形態】
以下に本発明を詳細に説明する。
【００２７】
（金属ナノコロイド微粒子）
金属ナノコロイド微粒子は、例えば、電子顕微鏡で観察でき、電子顕微鏡で得られた画像中の金属ナノコロイド微粒子の直径を計測し平均することで、数平均粒子径および標準偏差を算出できる。また、光散乱法などを利用することにより、体積平均粒子径および標準偏差を測定できる。
【００２８】
金属ナノコロイド微粒子の平均粒子径は、導電回路の電気伝導性の観点から通常より大きいことが好ましい。具体的には、０．１ｎｍ以上が好ましく、０．５ｎｍ以上がより好ましく、１ｎｍ以上が更に好ましく、一方、２００ｎｍ以下が好ましく、１００ｎｍ以下がより好ましく、５０ｎｍ以下が更に好ましい。
【００２９】
また、金属ナノコロイド微粒子は、導電回路の電気伝導性の観点から、多分散な粒子径分布を有することが好ましく、例えば、粒子径の標準偏差を平均粒子径の１倍以上とすることもある。
【００３０】
この様な多分散な粒子径分布を有する金属ナノコロイド微粒子は、２種類、３種類および４種類以上の異なる平均粒子径を有する金属ナノコロイド微粒子を混合し、バイモーダル（ｂｉｍｏｄａｌ）、トリモーダル（ｔｒｉｍｏｄａｌ）及びポリモーダル（ｐｏｌｙｍｏｄａｌ）な粒子径分布を実現して得ることができる。この場合、平均粒子径の大きい金属ナノコロイド微粒子の周辺に平均粒子径の小さい金属ナノコロイド微粒子が配された状態で金属箔が形成されるため、金属箔の欠損がより抑制される。
【００３１】
金属ナノコロイド微粒子の構造としては、一種類の金属を含む金属ナノコロイド微粒子、二種類以上の金属を含む金属ナノコロイド微粒子などを使用できる。
【００３２】
一種類の金属を含む金属ナノコロイド微粒子としては、アルミニウム（Ａｌ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、モリブデン（Ｍｏ）、カドミウム（Ｃｄ）、スズ（Ｓｎ）、鉛（Ｐｂ）、ビスマス（Ｂｉ）等の比較的卑な金属よりなるナノコロイド微粒子；金（Ａｕ）、白金（Ｐｔ）、銀（Ａｇ）、パラジウム（Ｐｄ）、ロジウム（Ｒｈ）、イリジウム（Ｉｒ）、オスミウム（Ｏｓ）、ルテニウム（Ｒｕ）等の比較的貴な金属よりなるナノコロイド微粒子を使用する。
【００３３】
一種類の金属を含む金属ナノコロイド微粒子は、例えば、界面活性剤の存在下で金属塩の水溶液を調製し、これに還元剤を添加して、金属イオンを金属に還元する方法により作製できる。界面活性剤は生成する金属ナノコロイド微粒子に吸着し、金属ナノコロイド微粒子の沈降を防止することが本来の働きであるが、金属イオンと反対電荷の界面活性剤を用いた場合、ミセル中に金属イオンが取り込まれるため、得られる金属ナノコロイド微粒子の粒子径を制御できる。
【００３４】
一方、二種類以上の金属を含む金属ナノコロイド微粒子として、例えば、二種類の金属を含む金属ナノコロイド微粒子は、二種類の金属イオンを含む水溶液に還元剤を添加して、これらの金属イオンの両者を還元して得られる。この際、より貴な金属がコアとなり、より卑な金属がシェルとなって、コアシェル構造の金属ナノコロイド微粒子が得られる。
【００３５】
平均粒子径が小さく単分散なコアシェル構造の金属ナノコロイド微粒子を作製する観点から、コアを形成する、より貴な金属としては、金（Ａｕ）、白金（Ｐｔ）、銀（Ａｇ）、パラジウム（Ｐｄ）、ロジウム（Ｒｈ）、イリジウム（Ｉｒ）、オスミウム（Ｏｓ）、ルテニウム（Ｒｕ）等を使用する。
【００３６】
また、シェルを形成する、より卑な金属としては、アルミニウム（Ａｌ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、モリブデン（Ｍｏ）、カドミウム（Ｃｄ）、スズ（Ｓｎ）、鉛（Ｐｂ）、ビスマス（Ｂｉ）等を使用する。
【００３７】
更に、例えば、分散剤の存在下で、より卑な金属のナノコロイド微粒子を水素処理し、これに、より貴な金属のイオンを添加すると、より卑な金属のナノコロイド微粒子の表面で、より貴な金属のイオンが水素還元されて金属となり、より卑な金属がコアで、より貴な金属がシェルである逆コアシェル構造の金属ナノコロイド微粒子が得られる。
【００３８】
平均粒子径が小さく単分散な逆コアシェル構造の金属ナノコロイド微粒子を作製する観点から、コアを形成する、より卑な金属としては、アルミニウム（Ａｌ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、モリブデン（Ｍｏ）、カドミウム（Ｃｄ）、スズ（Ｓｎ）、鉛（Ｐｂ）、ビスマス（Ｂｉ）等を使用する。
【００３９】
また、シェルを形成する、より貴な金属としては、金（Ａｕ）、白金（Ｐｔ）、銀（Ａｇ）、パラジウム（Ｐｄ）、ロジウム（Ｒｈ）、イリジウム（Ｉｒ）、オスミウム（Ｏｓ）、ルテニウム（Ｒｕ）等を使用する。
【００４０】
二種類以上の金属を含む金属ナノコロイド微粒子を使用する場合、より貴な金属と、より卑な金属とを併用することにより、貴金属の使用量を低減できるため、コストを低減できる。
【００４１】
また、より卑な金属成分を含むコア成分と、このコア成分を被覆する、より貴な金属を含むシェルとを有するコアシェル型ナノコロイド微粒子を使用することもできる。
【００４２】
この様なコアシェル型ナノコロイド微粒子は、先ず、より卑な金属と配位子との錯イオンに界面活性剤を添加して、プレミセルを形成し；このプレミセルに、より貴な金属のイオンを添加して、より卑な金属のイオンを酸化すると同時に、より貴な金属のイオンを該より貴な金属に還元して製造できる。
【００４３】
ここで、プレミセル状態を説明するために、コアを形成する金属（より卑な金属）の濃度と、界面活性剤の濃度と関係を考える。界面活性剤が低濃度の領域では、金属イオンと配位子とからなる錯イオンが溶解している。また、界面活性剤の濃度を上昇すれば、界面活性剤が錯イオンに結合して沈殿を生じる。更に、界面活性剤の濃度を上昇すると、沈殿が再び溶解する。
【００４４】
しかしながら、界面活性剤を添加し錯イオン可溶化してミセルを形成する場合、界面活性剤の濃度は、普通、上記の界面活性剤の濃度より高くする。即ち、上記の界面活性剤の濃度は、ミセルを形成するに必要な一般的な濃度より低い。この場合、界面活性剤の濃度が、ミセルを形成するに必要な最低濃度（臨界ミセル濃度）より低いにも関わらず、錯イオンが溶解しており、ミセルを形成する前段階、即ちプレミセルな状態が形成されていると考えられる。
【００４５】
より卑な金属としては、安定な錯イオン及びプレミセルを形成し易く、貴金属により表面を被覆する有用性が高い等の理由から、アルミニウム（Ａｌ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、モリブデン（Ｍｏ）、カドミウム（Ｃｄ）、スズ（Ｓｎ）、鉛（Ｐｂ）、ビスマス（Ｂｉ）等を使用するが、酸化還元電位、毒性、価格などの観点から、中でも、鉄（Ｆｅ）、コバルト（Ｃｏ）、パラジウム（Ｐｄ）等が好ましい。
【００４６】
また、シェルの形成反応の際の、より卑な金属の錯イオンの濃度は、安定な錯イオン及びプレミセルを形成し、シェルの形成反応が十分に進行する等の観点から、０．０１ｍｍｏｌ／Ｌ以上が好ましく、０．０５ｍｍｏｌ／Ｌ以上がより好ましく、０．１ｍｍｏｌ／Ｌ以上が更に好ましく、一方、１０ｍｍｏｌ／Ｌ以下が好ましく、５ｍｍｏｌ／Ｌ以下がより好ましい。
【００４７】
より貴な金属としては、シェルの形成が容易である等の理由から、金（Ａｕ）、白金（Ｐｔ）、銀（Ａｇ）、パラジウム（Ｐｄ）、ロジウム（Ｒｈ）、イリジウム（Ｉｒ）、オスミウム（Ｏｓ）、ルテニウム（Ｒｕ）等を使用する。
【００４８】
また、シェル形成反応の際の、より貴な金属のイオンの濃度は、プレミセルを破壊することなく、シェルの形成反応が十分に進行する等の観点から、０．０１ｍｍｏｌ／Ｌ以上が好ましく、０．０５ｍｍｏｌ／Ｌ以上がより好ましく、０．１ｍｍｏｌ／Ｌ以上が更に好ましく、一方、１０ｍｍｏｌ／Ｌ以下が好ましく、５ｍｍｏｌ／Ｌ以下がより好ましい。
【００４９】
より卑な金属と錯イオンを形成させる配位子としては、安定な錯イオン及びプレミセルを形成し易く、シェルの形成を阻害しないものを、カチオン性配位子、アニオン性配位子、両性配位子およびノニオン性配位子の中から注意深く選ぶが、中でも、錯イオン及びプレミセルの安定性および反応効率の観点から、カチオン性配位子が好ましい。
【００５０】
カチオン性配位子としては、ピリジン及びその誘導体、２，２’−ビピリジン及びその誘導体、１，１０−フェナントロリン及びその誘導体、エチレンジアミン及びその誘導体、プロピレンジアミン及びその誘導体、トリエチレンテトラミン及びその誘導体などを使用するが、中でも、錯イオン及びプレミセルの安定性および反応効率の観点から、１，１０−フェナントロリン、２，２’−ビピリジン等が好ましい。
【００５１】
また、錯イオン及びプレミセルの安定性および反応効率の観点からすれば、アニオン性配位子も好ましい。
【００５２】
中でも、錯イオン及びプレミセルの安定性および反応効率の観点から、エチレンジアミン４酢酸（ＥＤＴＡ）及びその誘導体、ジメチルグリオキシム及びその誘導体、１，１０−フェナントロリンのカルボキシル基置換体、１，１０−フェナントロリンのスルホニル基置換体などを使用する。
【００５３】
更に、両性配位子としては、グリシン及びその誘導体などを使用する。
【００５４】
また、ノニオン性配位子としては、アセチルアセトン及びその誘導体などを使用する。
【００５５】
以上で説明してきた金属ナノコロイドにおいて、界面活性剤としては、安定なコロイドを形成し易いものを、アニオン性界面活性剤、カチオン性界面活性剤、両性界面活性剤およびノニオン性界面活性剤の中から注意深く選ぶ。
【００５６】
アニオン性界面活性剤としては、脂肪酸石けん、Ｎ−アシルアミノ酸、Ｎ−アシルアミノ酸塩、ポリオキシエチレンアルキルエーテルカルボン酸塩、アシル化ペプチド等のカルボン酸塩類；アルキルスルホン酸塩、アルキルベンゼンスルホン酸塩、アルキルナフタレンスルホン酸塩、ナフタレンスルホン酸の塩ホルマリン重縮合物、メラミンスルホン酸の塩ホルマリン重縮合物、ジアルキルスルホコハク酸エステル塩、スルホコハク酸アルキル二塩、ポリオキシエチレンアルキルスルホコハク酸二塩、アルキルスルホ酢酸塩、α−オレフィンスルホン酸塩、Ｎ−アシル−Ｎ−メチルタウリン塩、ジメチル−５−スルホイソフタレートナトリウム塩などのスルホン酸塩類；硫酸化油、高級アルコール硫酸エステル塩、第二級高級アルコール硫酸エステル塩、ポリオキシエチレンアルキルエーテル硫酸塩、第二級高級アルコールエトキシサルフェート、モノグリサルフェート、脂肪酸アルキロールアマイドの硫酸エステル塩などの硫酸エステル塩類；アルキル硫酸塩などの硫酸塩類；ポリオキシエチレンアルキルエーテルリン酸塩、ポリオキシエチレンアルキルフェニルエーテルリン酸塩、アルキルリン酸塩などのリン酸エステル類；ポリ及びオリゴ（メタ）アクリル酸、スチレン−無水マレイン酸の共重合ポリマー及びオリゴマーの部分加水分解開環物（開環率は３０〜８０％が好ましい）、スチレン−無水マレイン酸の共重合ポリマー及びオリゴマーの完全加水分解開環物、エチレン−無水マレイン酸の共重合ポリマー及びオリゴマーの部分加水分解開環物（開環率は３０〜８０％が好ましい）、エチレン−無水マレイン酸の共重合ポリマー及びオリゴマーの完全加水分解開環物、イソブチレン−無水マレイン酸の共重合ポリマー及びオリゴマーの部分加水分解開環物（開環率は３０〜８０％が好ましい）、イソブチレン−無水マレイン酸の共重合ポリマー及びオリゴマーの完全加水分解開環物、ポリ及びオリゴ酢酸ビニル、ポリ及びオリゴビニルアルコール、ヘキサエチルセルロース由来のオリゴマー、メチルセルロース由来のオリゴマー、カルボキシメチルセルロース由来のオリゴマー等を使用するが、中でも、ドデシル硫酸ナトリウム（ＳＤＳ）等のアルキル硫酸塩、アルキルスルホン酸塩、アルキルベンゼンスルホン酸塩、メラミンスルホン酸の塩ホルマリン重縮合物、ポリ酢酸ビニルなどが好ましい。
【００５７】
カチオン性界面活性剤としては、脂肪族アミン塩、脂肪族四級アンモニウム塩、塩化ベンザルコニウム塩、塩化ベンゼントニウム、ピリジニウム塩、イミダゾリニウム塩、四級アンモニウム塩基含有（メタ）アクリレート共重合体、四級アンモニウム塩基含有マレイミド共重合体、四級アンモニウム塩基含有メタクリルイミド共重合体などを使用するが、中でも、臭化アルキルアンモニウム（アルキル基の炭素数は１０〜１４）等の脂肪族四級アンモニウム塩、四級アンモニウム塩基含有（メタ）アクリレート共重合体などの高分子系四級アンモニウム塩などが好ましい。
【００５８】
両性界面活性剤としては、カルボキシベタイン類、アミノカルボン酸塩、イミダゾリニウムベタイン、レシチン、アルキルアミンオキサイド等を使用する。
【００５９】
ノニオン性界面活性剤としては、ポリオキシエチレンアルキルエーテル、単一鎖長ポリオキシエチレンアルキルエーテル、ポリオキシエチレン二級アルコールエーテル、ポリオキシエチレンアルキルフェニルエーテル、ポリオキシエチレンステロールエーテル、ポリオキシエチレンラノリン誘導体、アルキルフェノールホルマリン縮合物の酸化エチレン誘導体、ポリオキシエチレンポリオキシプロピレンアルキルエーテル等のエーテル類；ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリオキシエチレン脂肪酸アルカノールアミド硫酸塩などのエステルエーテル類；ポリエチレングリコール脂肪酸エステル、エチレングリコール脂肪酸エステル、グリセリン脂肪酸エステル、ポリグリセリン脂肪酸エステル、ソルビタン脂肪酸エステル、プロピレングリコール脂肪酸エステル、ショ糖脂肪酸エステル等のエステル類；脂肪酸アルカノールアミド、ポリオキシエチレン脂肪酸アミド、ポリオキシエチレンアルキルアミン等の含窒素化合物などが好ましく、中でもポリオキシエチレンアルキルエーテル等が好ましい。
【００６０】
以上に説明した界面活性剤の中でも、水溶性有機溶媒を添加した際に金属ナノコロイド微粒子から脱着し易いものが好ましく、この様な観点から、高分子量の界面活性剤よりも低分子量の界面活性剤の方が好ましく、具体的には分子量が３，０００以下が好ましい。
【００６１】
なお、必要に応じて２種類以上の界面活性剤を併用することもでき、特に、アニオン性界面活性剤およびカチオン性界面活性剤の少なくとも何れか一方と、両性界面活性剤およびノニオン性界面活性剤の少なくとも何れか一方とを併用することが、プレミセルの安定性および反応効率の観点から好ましい。特に、高分子量の両性界面活性剤（両性界面活性剤ポリマー）および高分子量のノニオン性界面活性剤（ノニオン性界面活性剤ポリマー）は、包摂効果によりプレミセルが安定化するため好ましい。
【００６２】
以上の様な金属ナノコロイド微粒子の中でも、得られる金属箔が十分な導電性を有すると同時に金属光沢を有し光輝性を有するものが好ましい。導電性金属箔が光輝性を有すれば、偽造防止性および真贋判定性が更に向上し、色彩的な商品価値も向上する。
【００６３】
（水溶性有機溶媒）
水溶性有機溶媒は、コロイド分散状態を効率良く破壊し、高品位の金属ナノ微粒子を得られるものを選択するが、例えば、メチルアルコール、エチルアルコール、プロピルアルコール、イソプロピルアルコール、ブチルアルコール、ペンチルアルコール、ヘキシルアルコール、ベンジルアルコール等のアルコール類；エチレングリコール、ジエチレングリコール、プロピレングリコール、ブチレングリコール、トリエチレングリコール、１、５−ペンタンジオール、１，２，６−ヘキサントリオール、グリセリン等の多価アルコール類；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等の多価アルコール類誘導体；ピリジン、アセトニトリル、ピロリドン、Ｎ−メチル−２−ピロリドン、シクロヘキシルピロリドン、トリエタノールアミン等の含窒素溶媒；チオジエタノール、チオジグリセロール、スルホラン、ジメチルスルホキシド等の含イオウ溶媒等；その他に、炭酸プロピレン、炭酸エチレン、アセトン等を用いることもできる。
【００６４】
上記の中でも、得られる金属ナノ微粒子の特性の観点から、アルコール類およびアセトンが好ましい。
【００６５】
また、水溶性有機溶媒の使用量は、コロイド分散状態を十分に破壊するため、金属コロイド１容量部に対して、０．１容量部以上が好ましく、０．３容量部以上がより好ましく、０．５容量部以上が更に好ましい。一方、得られる金属ナノ微粒子の特性の観点から、金属コロイド１容量部に対して、３容量部以下が好ましく、２容量部以下がより好ましく、１容量部以下が更に好ましい。
【００６６】
（導電性インキ）
導電性インキ全体に対する金属ナノ微粒子の占める割合は、導電回路の電気伝導性の観点から、３０質量％以上が好ましく、４０質量％以上がより好ましく、一方、導電回路の強度の関係から、９０質量％以下が好ましく、８０質量％以下がより好ましい。
【００６７】
導電性インキに添加する樹脂ビヒクルとして適当なバインダー樹脂を選択すれば、乾燥硬化型インキ及び熱硬化型インキ等を調製でき、バインダー樹脂として、フェノール樹脂およびポリエステル樹脂などを使用する。
【００６８】
また、無溶剤型導電性インキ及び光硬化型導電性インキが好ましい。
【００６９】
無溶剤型導電性インキ及び光硬化型導電性インキの場合、バインダー樹脂としてはカチオン硬化性樹脂が好ましく、開始剤が併用される。
【００７０】
開始剤としては、紫外線、電子線、Ｘ線などの放射線および熱の少なくとも何れかによりカチオン活性種を発生するものが好ましく、カチオン硬化性樹脂としては発生したカチオン活性種と反応する官能基を有する反応性樹脂を使用する。
【００７１】
この様な開始剤としては、例えば、芳香族スルホニウム塩化合物、芳香族ホスホニウム塩化合物、芳香族ヨードニウム塩化合物、ジアゾニウム塩化合物、および鉄アレーン錯体化合物、又はこれらの組み合わせによるカチオン活性種が好ましい。中でも、塩化合物については、対アニオンが、六フッ化アンチモンアニオン、六フッ化リンアニオン又はテトラキス（ペンタフロロフェニル）ホウ素アニオンであるものが好ましい。
【００７２】
一方、カチオン硬化性樹脂としては、例えば、脂環式エポキシ化合物、オキセタン化合物、アルケンオキシド化合物、グリシジルエーテル化合物、ビニルエーテル化合物、プロベニルエーテル化合物などが好ましく、特には低粘度である、リモネンジオキシド、３，４−エポキシシクロヘキシルメチル−３，４−エポキシシクロヘキシルカルボキシレートが好ましく、２種以上のカチオン硬化性樹脂を混合して用いてもよい。
【００７３】
カチオン硬化性樹脂および開始剤の混合比としては、カチオン硬化性樹脂１００質量部に対して、開始剤を０．０１質量部以上１０質量部以下とすることが好ましい。
【００７４】
なお、必要に応じて、２種類以上の開始剤を併用する場合もある。この際、開始剤の含有量とは、それぞれの開始剤の含有量の総和を言い、開始剤の含有量の総和が上記の範囲内であることが好ましい。
【００７５】
また、硬化の反応性を制御するために、ヒドロキシ化合物、炭化水素などの水素ドナーとなる反応助剤を添加してもよく、電磁波による反応の場合には、フェノチアジン誘導体、キサントン誘導体、チオキサントン誘導体、アミノ安息香酸誘導体、アントラセン、フェナントレン、ペリレンなどの多環芳香族化合物、又はこれらの組み合わせなどの光増感剤を添加してよい。これらの添加量は、開始剤に対して０．０１質量％以上１００質量％以下が好ましい。
【００７６】
以上のバインダー樹脂に加え、本発明の導電性インキには、必要に応じて、塗工性・屈曲性改良剤を添加することが好ましい。
【００７７】
塗工性・屈曲性改良剤としては、比表面積が大きく見掛け比重と平均粒径が小さい無機物、軟化点またはガラス転移点（Ｔｇ）が低い高分子化合物などが挙げられる。
【００７８】
具体的には、比表面積が１００ｍ２／ｇ以上、見掛け比重が５０ｇ／Ｌ以下、平均１次粒径が３０ｎｍ以下のシリカが好ましく、例えば、日本アエロジル株式会社製ＡＥＲＯＳＩＬ  ２００ＣＦ（商品名）、日本アエロジル株式会社製ＡＥＲＯＳＩＬ  ３００ＣＦ（商品名）などが好ましい。
【００７９】
また、軟化点１００℃以下で数平均分子量１０００以上５００００以下の飽和ポリエステル樹脂が好ましく、例えば、東洋紡績株式会社製バイロン５００（商品名）、東洋紡績株式会社製バイロン１３０（商品名）などが好ましい。
【００８０】
更に、ガラス転移点（Ｔｇ）−３０℃以下のポリビニルエーテル樹脂が好ましく、例えば、ＢＡＳＦ社製ルトナールＭ４０（商品名）、ＢＡＳＦ社製ルトナールＡ２５（商品名）などが好ましい。
【００８１】
加えて、軟化点１００℃以上のフェノキシ樹脂が好ましく、例えば、油化シェルエポキシ株式会社製エピコート１０１０（商品名）、油化シェルエポキシ株式会社製エピコート４０１０Ｐ（商品名）などが好ましい。なお、フェノキシ樹脂とは、ビスフェノール化合物およびエピクロルヒドリンから誘導されるオリゴマー又はポリマーを言う。
【００８２】
上記の塗工性・屈曲性改良剤の作用として、シリカは凝集力および羽毛状の構造による擬似的架橋構造形成により、飽和ポリエステル樹脂およびポリビニルエーテル樹脂は導電性インキ全体の粘度を上げ皮膜のガラス転移点（Ｔｇ）を下げることにより、フェノキシ樹脂は末端架橋による実質的な高分子量化により、それぞれ目的とする塗工性および屈曲性の改良に寄与していると考えられ、中でもシリカ及び飽和ポリエステル樹脂が好ましい。
【００８３】
以上で説明したカチオン硬化性樹脂および塗工性・屈曲性改良剤の含有量は、得られる導電性インキの導電性、導電安定性、取扱い性、強度などを考慮して、注意深く決定される。
【００８４】
例えば、カチオン硬化性樹脂および塗工性・屈曲性改良剤の合計が導電性インキに占める割合は、１０質量％以上が好ましく、２０質量％以上がより好ましく、一方、７０質量％以下が好ましく、６０質量％以下がより好ましい。
【００８５】
また、カチオン硬化性樹脂の含有量は、塗工性・屈曲性改良剤の含有量の１質量倍以上が好ましく、２質量倍以上がより好ましく、９９質量倍以下が好ましく、８０質量倍以下がより好ましい。
【００８６】
なお、必要に応じて、２種類以上のカチオン硬化性樹脂を併用する場合もある。この際、カチオン硬化性樹脂の含有量とは、それぞれのカチオン硬化性樹脂の含有量の総和を言い、カチオン硬化性樹脂の含有量の総和が上記の範囲内であることが好ましい。
【００８７】
同様に、必要に応じて、２種類以上の塗工性・屈曲性改良剤を併用する場合もある。この際、塗工性・屈曲性改良剤の含有量とは、それぞれの塗工性・屈曲性改良剤の含有量の総和を言い、塗工性・屈曲性改良剤の含有量の総和が上記の範囲内であることが好ましい。
【００８８】
また、導電性粒子との混練性や、得られる導電性インキの印刷特性の観点から、カチオン硬化性樹脂、始開剤および塗工性・屈曲性改良剤の混合物の２５℃での粘度は、１ｍＰａ・ｓ以上が好ましく、１０ｍＰａ・ｓ以上がより好ましく、一方、５Ｐａ・ｓ以下が好ましく、３Ｐａ・ｓ以下がより好ましい。
【００８９】
以上の様な導電性インキは、スクリーン印刷法、オフセット印刷法およびコーター法などを用いて、入手可能な基材に汎用的に塗工することができる。
【００９０】
導電性インキを硬化するためには、熱、光を含む電磁波を用いることができ、これらの方法を混成して行ってもよい。
【００９１】
光により硬化を行う場合、処理時間を短縮でき、処理施設を小型化でき、エネルギー効率の向上を図ることができる。
【００９２】
光を含む電磁波としては、マイクロ波から、赤外線、可視光、紫外光、真空紫外線、Ｘ線に至る、波長にして１０−１２〜１ｍの範囲内で任意に用いることができる。赤外から紫外光の波長範囲の一般的な光源としては、高圧水銀灯、超高圧水銀灯、無電極放電ランプ、エキシマランプ、メタルハライドランプ、キセノンランプ、各種レーザー、半導体レーザーなどを使用することができるが、３００〜５００ｎｍの波長域に比較的多くエネルギー強度分布を持つ高圧水銀灯およびメタルハライドランプが特に好ましい。光源ランプ強度は４０Ｗ／ｃｍ以上が好ましく、より好ましくは８０Ｗ／ｃｍ以上である。光硬化に要する積算光量は、好ましくは３００〜５００ｎｍの波長域で１００〜５００００ｍＪ／ｃｍ２、より好ましくは５００〜１００００ｍＪ／ｃｍ２である。
【００９３】
なお、導電性インキが無溶剤型の場合、環境負荷が小さく、作業環境に優れる製造プロセスを構築できる。
【００９４】
以上に説明した導電性インキは、非接触ＩＣ製品のアンテナ形成をはじめとするＲＦ−ＩＤ（Ｒａｄｉｏ  Ｆｒｅｑｕｅｎｃｙ  ＩＤｅｎｔｉｆｉｃａｔｉｏｎ）用アンテナ形成、プリント回路基板の回路形成および層間接続導電層形成、ディスプレイ装置の電極形成、ＩＣチップ接続用の半田代替材などで、好適に利用することができる。
【００９５】
（基体）
基材としては、セラミック及びガラスをはじめ、無機繊維あるいは有機繊維の織物あるいは不織布、紙、それらと熱硬化性樹脂あるいは熱可塑性樹脂との複合材、ポリエチレン、ポリプロピレンなどのポリオレフィン類、ポリエチレンテレフタレート、ポリブチレンテレフタレート、ポリエチレンナフタレート、ポリアリレートなどのポリエステル、ポリイミド、ポリアミド、ポリエーテルアミド、ポリイミドアミド、ポリアセタール、ポリエーテルスルホン、ポリエーテルエーテルケトン、ポリスルホン、アクリロニトリル―ブタジエン―スチレン共重合体、ポリ塩化ビニル、シリコーンゴム、天然ゴム、合成ゴムなどに代表されるプラスチックなどの公知のものを使用することができる。またこれらの基材の表面には、塗布性や定着性を改善するために、カップリング剤処理やプライマー処理などの化学的処理や、コロナ放電処理、プラズマ処理、紫外線処理、研磨処理などの物理的処理を施してもよい。
【００９６】
また、シート状およびカード状の基材としては、ガラス繊維、アルミナ繊維、ポリエステル繊維、ポリアミド繊維などの無機または有機繊維からなる織布、不織布、マット、紙あるいはこれらを組み合わせたもの、あるいはこれらに樹脂ワニスを含浸させて成形した複合基材、ポリアミド系樹脂基材、ポリエステル系樹脂（ＰＥＴ、ＰＥＮなど）基材、ポリオレフィン系樹脂基材、ポリイミド系樹脂基材、エチレン・ビニルアルコール共重合体基材、ポリビニルアルコール系樹脂基材、ポリ塩化ビニル系樹脂（ＰＶＣなど）基材、ポリ塩化ビニリデン系樹脂基材、ポリスチレン系樹脂基材、ポリカーボネート系樹脂（ＰＣ）基材、アクリロニトリルブタジエンスチレン共重合系樹脂基材、ポリエーテルスルホン系樹脂基材などのプラスチック基材、あるいはこれらにマット処理、コロナ放電処理、プラズマ処理、紫外線照射処理、電子線照射処理、フレームプラズマ処理およびオゾン処理、あるいは各種易接着処理などの表面処理を施したものなどの公知のものから選択して用いることができる。
【００９７】
中でも、例えば、紙、不織布、ポリ塩化ビニル（ＰＶＣ）、ポリエチレンテレフタレート（ＰＥＴ）、ポリエチレンナフタレート（ＰＥＴ）、ポリエチレンナフタレート（ＰＥＮ）、非晶質コポリエステル（ＰＥＴ−Ｇ）、ポリエチレン（ＰＥ）、ポリプロピレン（ＰＰ）等が好ましい。
【００９８】
（用途分野）
本発明においては、水溶性有機溶媒の添加で、金属ナノコロイドから金属ナノ微粒子を回収および濃縮できる。
【００９９】
この様にして得られる導電回路はナノメートルオーダーの薄膜であるため、電磁波シールド等への応用が可能である。また、従来の導電回路では使用できなかった耐熱性の低い樹脂や、紙、不織布、布への使用が可能となる。
【０１００】
本発明の応用例として、図１及び図２に導電性バーコードを示した。導電性バーコードＹは、非導電性基材Ｚ表面に、導電性を有する矩形バーＡｉ（ｉ＝１、２、３…）と有さない矩形バーＢｉ（ｉ＝１、２、３…）が、所定の間隔ｄを置いて並列されてなるものであり、導電性を有する矩形バーＡｉを本発明に従って作製できる。
【０１０１】
図３には、真贋の判定方法を示した。真贋判定者は、回路中に接続された電源Ｖと、導通表示手段である判定ランプＬと、回路両端部の電極Ｐ１、Ｐ２から構成される判定器を用いるもので、証書類の用紙（非導電性基材）面の所定部に設けられた導電性バーコードＹに、判定器の電極Ｐ１、Ｐ２の両電極を、同時に接触させながら矩形バーの並列方向に移動させることにより、電極Ｐ１、Ｐ２が導電性を有する矩形バーＡに接触した場合、導電性バーコードＹが本物であれば回路が閉構造となり導通するため、判定ランプＬは点灯するが、複写物であれば回路は導通せず判定ランプＬは点灯しない。よって、真贋判定者は、判定ランプＬ点灯の有無を視認することで容易に真贋を判定できる。
【０１０２】
図４には、導電性バーコードを有した証書類の例として、商品券１を示した。非導電性基材はコート紙２であり、該コート紙２表面に、所定の印刷３が施されると共に、導電性バーコードＹを有するものである。
【０１０３】
図５には、導電性バーコードを有した証書類の例として、ＩＤカード１１を示した。非導電性基材はプラスチックシート１２であり、プラスチックシート１２表面に、所定の印刷１３が施されると共に、その塗布面上に導電性バーコードｙを有するものである。また、従来の磁気記憶帯１５も施され、バーコード情報も記憶されている。
【０１０４】
以上の商品券１及びＩＤカード１１において導電性バーコードＹが光輝性を有していれば、真贋判定性が更に向上し、商品価値も高まる。
【０１０５】
【実施例】
以下、実施例および比較例により本発明を具体的に説明するが、本発明は以下の実施例に制限されるものではない。なお、特に明記しない限り、試薬等は市販の高純度品を使用した。
【０１０６】
（実施例１−１）導電回路１−１
塩化金酸（ＨＡｕＣｌ４、還元反応時濃度：０．５ｍｍｏｌ／Ｌ）と、ヘキサデシルトリメチルアンモニウムブロマイド（ＣＴＡＢ、還元反応時濃度：２．２ｍｍｏｌ／Ｌ）とを含む水溶液を攪拌し、ヒドラジン（Ｎ２Ｈ４、還元反応時濃度：１ｍｍｏｌ／Ｌ）を添加して金イオンを還元し、平均粒子径が１０ｎｍの金ナノコロイド微粒子（金属ナノコロイド微粒子１ａ）を含む金属ナノコロイド１ａを得た。また、同様にして、平均粒子径が３０ｎｍの金ナノコロイド微粒子（金属ナノコロイド微粒子１ｂ）を含む金属ナノコロイド１ｂを得た。これらを、金属ナノコロイド微粒子１ａの体積分率と金属ナノコロイド微粒子１ｂの体積分率とが同量となる様に混合し、金属ナノコロイド１を得た。
【０１０７】
この金属ナノコロイド１の２容量部に対しイソプロピルアルコール１容量部を混合し、生成した金ナノ微粒子（金属ナノ微粒子１）を沈殿回収した。得られた金属ナノ微粒子１は金色の金属光沢を有していた。更に、この金属ナノ微粒子１を遠心法により凝集し回収し、回路形状にして乾燥し導電回路１−１を得た。導電回路１−１が連続した回路を形成していることを顕微鏡観察により確認し、Ｘ線分析により導電回路１−１が有機物を殆ど含有しないことを確認した。また、導電回路１−１が実際に電流を導通することをテスターにより確認した。
【０１０８】
導電回路１−１は室温における乾燥で作製でき、膜厚は１８ｎｍであった。
【０１０９】
導電回路１−１は十分で安定な導電性を有し、十分な強度を有しており、汎用的な基体に電磁波シールド等で要求される十分な薄膜を生産性良好に製造できることが分った。また、導電回路１−１は十分な光輝性を有していた。
【０１１０】
更に、導電回路１−１からバーコードを作製しＩＤカードとしたところ、高い精度で真贋判定を行うことができ、ＩＤカードの商品価値も高かった。
【０１１１】
（実施例１−２）導電回路１−２
カチオン硬化性樹脂としてエルフアトケム社製１−メチル−４−（２−メチルオキシラニル）−７−オキサビシクロ［４．１．０］ヘプタン（商品名：リモネンジオキシド）２９．１４質量部と、塗工性・屈曲性改良剤として比表面積２００ｍ２／ｇ、見掛け比重は３０ｇ／Ｌ、平均１次粒径１２ｎｍの日本アエロジル株式会社製シリカ（商品名：アエロジル２００ＣＦ）１質量部および軟化点−５℃、数平均分子量１５，０００の東洋紡績株式会社製の飽和ポリエステル樹脂（商品名：バイロン５００）４．８６質量部とを混合し、遮光した室温下で３０分以上撹拌し均一化した。
【０１１２】
次に、カチオン開始剤として旭電化工業株式会社製の芳香族スルホニウム塩化合物（商品名：アデカオプトマーＳＰ−１７０）０．３５質量部および旭電化工業株式会社製の芳香族スルホニウム塩化合物（商品名：アデカオプトンＣＰ−６６）０．３５質量部を加えて撹拌および均一化した。その後、６５質量部の金属ナノ微粒子１を混合し、得られた混合物を撹拌機混合し、ニーダーで高剪断混練を行うことにより、金属ナノ微粒子インキ１を得た。
【０１１３】
なお、カチオン硬化性樹脂、始開剤および塗工性・屈曲性改良剤の混合物の２５℃での粘度は２．５Ｐａ・ｓであった。また、金属ナノ微粒子インキ１の２５℃での粘度は１５０Ｐａ・ｓであった。
【０１１４】
以上で得られた金属ナノ微粒子インキ１を用いて、１８０メッシュ乳剤厚１５μｍのスクリーン版で幅１ｍｍ及び長さ１ｍのパターン基材上に、スクリーン印刷を行い、導電回路１−２を形成した。なお、印刷層の厚みは１５μｍであり、印刷性は良好であった。
【０１１５】
基材としては紙およびポリエチレンテレフタレートフィルム（ＰＥＴ）を使用した。紙としては、日本製紙株式会社製ＮＰＩ−５５（商品名）を使用した。また、ＰＥＴとしては、東レ株式会社製ルミラーＳ（商品名）を使用した。
【０１１６】
硬化反応は、１６０Ｗ／ｃｍのメタルハライドランプを、１１００ｍＷ／ｃｍ２（株式会社トプコン製、ＵＶＲ−Ｔ３５により測定）の条件で、７ｍ／ｍｉｎのコンベア式照射装置で５回照射して行った。硬化は十分速く、生産性は良好であった。
【０１１７】
導電回路１−２は十分で安定な導電性を有し、十分な強度を有しており、汎用的な基体に電磁波シールド等で要求される十分な薄膜を生産性良好に製造できることが分った。また、導電回路１−２は十分な光輝性を有していた。
【０１１８】
更に、導電回路１−２からバーコードを作製し商品券としたところ、高い精度で真贋判定を行うことができ、商品券の商品価値も高かった。
【０１１９】
（実施例２−１）導電回路２−１
硝酸銀（ＡｇＮＯ３、還元反応時濃度：０．５ｍｍｏｌ／Ｌ）と、ドデシル硫酸ナトリウム（ＳＤＳ、還元反応時濃度：２０ｍｍｏｌ／Ｌ）とを含む水溶液を攪拌し、水素化ホウ素ナトリウム（ＮａＢＨ４、還元反応時濃度：１ｍｍｏｌ／Ｌ）を添加して銀イオンを還元し、平均粒子径が１０ｎｍの銀ナノコロイド微粒子（金属ナノコロイド微粒子２ａ）を含む金属ナノコロイド２ａを得た。また、同様にして、平均粒子径が３０ｎｍの銀ナノコロイド微粒子（金属ナノコロイド微粒子２ｂ）を含む金属ナノコロイド２ｂを得た。これらを、金属ナノコロイド微粒子２ａの体積分率と金属ナノコロイド微粒子２ｂの体積分率とが同量となる様に混合し、金属ナノコロイド２を得た。
【０１２０】
この金属ナノコロイド２の２容量部に対しアセトン１容量部を混合し、生成した金ナノ微粒子（金属ナノ微粒子２）を沈殿回収した。得られた金属ナノ微粒子２は銀色の金属光沢を有していた。更に、この金属ナノ微粒子２を遠心法により凝集し回収し、回路形状にして乾燥し導電回路２−１を得た。導電回路２−１が連続した回路を形成していることを顕微鏡観察により確認し、Ｘ線分析により導電回路２−１が有機物を殆ど含有しないことを確認した。また、導電回路２−１が実際に電流を導通することをテスターにより確認した。
【０１２１】
導電回路２−１は室温における乾燥で作製でき、膜厚は１７ｎｍであった。
【０１２２】
導電回路２−１は十分で安定な導電性を有し、十分な強度を有しており、汎用的な基体に電磁波シールド等で要求される十分な薄膜を生産性良好に製造できることが分った。また、導電回路２−１は十分な光輝性を有していた。
【０１２３】
更に、導電回路２−１からバーコードを作製しＩＤカードとしたところ、高い精度で真贋判定を行うことができ、ＩＤカードの商品価値も高かった。
【０１２４】
（実施例２−２）導電回路２−２
金属ナノ微粒子１に代えて金属ナノ微粒子２を使用する以外は金属ナノ微粒子インキ１と同様に金属ナノ微粒子インキ２を調製し、導電回路１−２と同様に導電回路２−２を作製した。導電回路２−２の性能は導電回路１−２と同様に良好であった。
【０１２５】
更に、導電回路２−２からバーコードを作製し商品券としたところ、高い精度で真贋判定を行うことができ、商品券の商品価値も高かった。
【０１２６】
（実施例３−１）導電回路３−１
塩化パラジウム（ＰｄＣｌ２、還元反応時濃度：０．５ｍｍｏｌ／Ｌ、硫酸酸性）と、ポリオキシエチレンノニルフェニルエーテル（ＮＰ−Ｘ、還元反応時濃度：２０ｍｍｏｌ／Ｌ）とを含む水溶液を攪拌し、ヒドラジン（Ｎ２Ｈ４、還元反応時濃度：１ｍｍｏｌ／Ｌ）を添加してパラジウムイオンを還元し、平均粒子径が１０ｎｍのパラジウムナノコロイド微粒子（金属ナノコロイド微粒子３ａ）を含む金属ナノコロイド３ａを得た。また、同様にして、平均粒子径が３０ｎｍのパラジウムナノコロイド微粒子（金属ナノコロイド微粒子３ｂ）を含む金属ナノコロイド３ｂを得た。これらを、金属ナノコロイド微粒子３ａの体積分率と金属ナノコロイド微粒子３ｂの体積分率とが同量となる様に混合し、金属ナノコロイド３を得た。
【０１２７】
この金属ナノコロイド３の１容量部に対しエタノール１容量部を混合し、生成したパラジウムナノ微粒子（金属ナノ微粒子３）を沈殿回収した。得られた金属ナノ微粒子３は銀色の金属光沢を有していた。更に、この金属ナノ微粒子３を遠心法により凝集し回収し、回路形状にして乾燥し導電回路３−１を得た。導電回路３−１が連続した回路を形成していることを顕微鏡観察により確認し、Ｘ線分析により導電回路３−１が有機物を殆ど含有しないことを確認した。また、導電回路３−１が実際に電流を導通することをテスターにより確認した。
【０１２８】
導電回路３−１は室温における乾燥で作製でき、膜厚は１８ｎｍであった。
【０１２９】
導電回路３−１は十分で安定な導電性を有し、十分な強度を有しており、汎用的な基体に電磁波シールド等で要求される十分な薄膜を生産性良好に製造できることが分った。また、導電回路３−１は十分な光輝性を有していた。
【０１３０】
更に、導電回路３−１からバーコードを作製しＩＤカードとしたところ、高い精度で真贋判定を行うことができ、ＩＤカードの商品価値も高かった。
【０１３１】
（実施例３−２）導電回路３−２
金属ナノ微粒子１に代えて金属ナノ微粒子３を使用する以外は金属ナノ微粒子インキ１と同様に金属ナノ微粒子インキ３を調製し、導電回路１−２と同様に導電回路３−２を作製した。導電回路３−２の性能は導電回路１−２と同様に良好であった。
【０１３２】
更に、導電回路３−２からバーコードを作製し商品券としたところ、高い精度で真贋判定を行うことができ、商品券の商品価値も高かった。
【０１３３】
（実施例４−１）導電回路４−１
０．０３３ｍｍｏｌの塩化パラジウム（ＰｄＣｌ２）を含有する水２５ｍＬと、０．０３３ｍｍｏｌの塩化白金酸（Ｈ２ＰｔＣｌ６）を含有する水２５ｍＬとを混合し、重量平均分子量１，５００のポリエチレングリコールを１５１ｍｇ添加した。これを１００℃で還流を９０分行い、平均粒子径２ｎｍのパラジウムで被覆された白金ナノコロイド（金属ナノコロイド微粒子４ａ）を含む金属ナノコロイド４ａを得た。また、同様にして、平均粒子径が６ｎｍのパラジウムで被覆された白金ナノコロイド（金属ナノコロイド微粒子４ｂ）を含む金属ナノコロイド４ｂを得た。これらを、金属ナノコロイド微粒子４ａの体積分率と金属ナノコロイド微粒子４ｂの体積分率とが同量となる様に混合し、金属ナノコロイド４を得た。
【０１３４】
この金属ナノコロイド４の１容量部に対しイソプロピルアルコール１容量部を混合し、生成したパラジウムで被覆された白金ナノ微粒子（金属ナノ微粒子４）を沈殿回収した。得られた金属ナノ微粒子４は白金色の金属光沢を有していた。更に、この金属ナノ微粒子４を遠心法により凝集し回収し、回路形状にして乾燥し導電回路４−１を得た。導電回路４−１が連続した回路を形成していることを顕微鏡観察により確認し、Ｘ線分析により導電回路４−１が有機物を殆ど含有しないことを確認した。また、導電回路４−１が実際に電流を導通することをテスターにより確認した。
【０１３５】
導電回路４−１は室温における乾燥で作製でき、膜厚は１．９ｎｍであった。
【０１３６】
導電回路４−１は十分で安定な導電性を有し、十分な強度を有しており、汎用的な基体に電磁波シールド等で要求される十分な薄膜を生産性良好に製造できることが分った。また、導電回路４−１は十分な光輝性を有していた。
【０１３７】
更に、導電回路４−１からバーコードを作製しＩＤカードとしたところ、高い精度で真贋判定を行うことができ、ＩＤカードの商品価値も高かった。
【０１３８】
（実施例４−２）導電回路４−２
金属ナノ微粒子１に代えて金属ナノ微粒子４を使用する以外は金属ナノ微粒子インキ１と同様に金属ナノ微粒子インキ４を調製し、導電回路１−２と同様に導電回路４−２を作製した。導電回路４−２の性能は導電回路１−２と同様に良好であった。
【０１３９】
更に、導電回路４−２からバーコードを作製し商品券としたところ、高い精度で真贋判定を行うことができ、商品券の商品価値も高かった。
【０１４０】
（実施例５−１）導電回路５−１
塩化トリス−１，１０−フェナントロリン鉄（［Ｆｅ（Ｃ１２Ｈ８Ｎ２）３］Ｃｌ２、シェル形成時濃度：０．５ｍｍｏｌ／Ｌ）と、ドデシル硫酸ナトリウム（ＳＤＳ、シェル形成時濃度：４ｍｍｏｌ／Ｌ）とを含むプレミセル水溶液を調製した。
【０１４１】
このプレミセル水溶液に、塩化金酸（ＨＡｕＣｌ４、シェル形成時濃度：０．３ｍｍｏｌ／Ｌ）を添加し、２５℃で１０分間の反応を進行したところ、金イオンが還元され、金のシェルが形成され、平均粒子径１０ｎｍの金被覆ナノコロイド（金属ナノコロイド微粒子５ａ）を含む金属ナノコロイド５ａを得た。また、同様にして、平均粒子径が３０ｎｍの金被覆ナノコロイド（金属ナノコロイド微粒子５ｂ）を含む金属ナノコロイド５ｂを得た。これらを、金属ナノコロイド微粒子５ａの体積分率と金属ナノコロイド微粒子５ｂの体積分率とが同量となる様に混合し、金属ナノコロイド５を得た。
【０１４２】
この金属ナノコロイド５の２容量部に対しイソプロピルアルコール１容量部を混合し、生成した金被覆ナノ微粒子（金属ナノ微粒子５）を沈殿回収した。得られた金属ナノ微粒子５は金色の金属光沢を有していた。更に、この金属ナノ微粒子５を遠心法により凝集し回収し、回路形状にして乾燥し導電回路５−１を得た。導電回路５−１が連続した回路を形成していることを顕微鏡観察により確認し、導電回路５−１が実際に電流を導通することをテスターにより確認した。
【０１４３】
導電回路５−１は室温における乾燥で作製でき、膜厚は８ｎｍであった。
【０１４４】
導電回路５−１は十分で安定な導電性を有し、十分な強度を有しており、汎用的な基体に電磁波シールド等で要求される十分な薄膜を生産性良好に製造できることが分った。また、導電回路５−１は十分な光輝性を有していた。
【０１４５】
更に、導電回路５−１からバーコードを作製しＩＤカードとしたところ、高い精度で真贋判定を行うことができ、ＩＤカードの商品価値も高かった。
【０１４６】
（実施例５−２）導電回路５−２
金属ナノ微粒子１に代えて金属ナノ微粒子５を使用する以外は金属ナノ微粒子インキ１と同様に金属ナノ微粒子インキ５を調製し、導電回路１−２と同様に導電回路５−２を作製した。導電回路５−２の性能は導電回路１−２と同様に良好であった。
【０１４７】
更に、導電回路５−２からバーコードを作製し商品券としたところ、高い精度で真贋判定を行うことができ、商品券の商品価値も高かった。
【０１４８】
【発明の効果】
金属ナノコロイドに水溶性有機溶媒を混合して得られる金属ナノ微粒子を乾燥して導電性金属箔を形成することにより、十分で安定した導電性および強度を有する導電性金属箔を、薄膜で汎用的な基体に製造できる。
【図面の簡単な説明】
【図１】導電性バーコードを説明するための模式的平面図である。
【図２】導電性バーコードを説明するための模式的断面図である。
【図３】真贋判定法を説明するための模式的断面図である。
【図４】導電性バーコードを有した証書類の例を説明するための模式図である。
【図５】導電性バーコードを有した証書類の例を説明するための模式図である。
【符号の説明】
１    商品券
２    コート紙
３    印刷
１１  ＩＤカード
１２  プラスチックシート
１３  印刷
１５  磁気記憶帯
Ａｉ  矩形バー
Ｂｉ  矩形バー
ｄ    間隔
Ｌ    判定ランプ
Ｐ１  電極
Ｐ２  電極
Ｖ    電源
Ｙ    導電性バーコード
Ｚ    基材
【図１】
2004241294.tif 000002
【図２】
2004241294.tif 000003
【図３】
2004241294.tif 000004
【図４】
2004241294.tif 000005
【図５】
2004241294.tif 000006